(57)【要約】 【課題】  電気的特性に特異性の認められる酸化鉄と酸化チタンの複合酸化物とその製造方法を得る。【解決手段】  本発明複合酸化物は、酸化鉄と酸化チタンとを数μｍ程度の微粒子に粉砕し、これを１０〜３００μｍ程度の顆粒状に造粒し、該顆粒状体を１１１０℃〜１５００℃の範囲で高温に約１．５〜２．５時間程度保持し、これを徐冷して、Ｆｅ２ＴｉＯ５ とルチル型ＴｉＯ２ の混合された複合再結晶化物を得る複合酸化物であることを特徴として構成される。【選択図】  図１
2007277090.tif 000002
【特許請求の範囲】
【請求項１】
微粒子に粉砕された酸化鉄と酸化チタンとを顆粒状に造粒し、該顆粒状体を１１１０℃〜１５００℃の範囲で高温に約１．５〜２．５時間程度保持した後徐冷して再結晶化させて得る酸化鉄と酸化チタンの複合酸化物。
【請求項２】
再結晶化物が、Ｆｅ２ＴｉＯ５ とルチル型ＴｉＯ２
の混合物である請求項１記載の複合酸化物。
【発明の詳細な説明】
【技術分野】
【０００１】
本発明は、酸化鉄と酸化チタンとの混合物を微粒化した後高温処理したのち再結晶化させて得る物質で、電気的特性に特異性が認められる物質に関する。
【背景技術】
【０００２】
酸化チタンは、光触媒として知られ、該光触媒はバンドキャップ以上のエネルギーを有する光を照射すると価電子帯から伝導帯へ電子が励起され、伝導帯に電子が価電子帯に正孔が生じる作用が確認され、励起された光触媒として機能することが知られている。
一方酸化鉄は、上記酸化チタンのような光活性は示さないが、ｎ型半導体に属し、鉄系触媒として触媒機能に優れた物質であることが知られている。
そこで、本発明者は、この光触媒について研究を重ねるうち、この酸化鉄と酸化チタンとの混合によって新たな化合物及び機能が得られないかとの着想に至り、これを鋭意研究に努めた。
【発明の開示】
【発明が解決しようとする課題】
【０００３】
その結果、酸化鉄と酸化チタンとの混合物を高温処理した後、再結晶の過程を踏んで複合酸化物が得られ、それはＦｅ２ＴｉＯ５ の疑ブルッカイト構造を呈する酸化物と、ルチル型に変化したＴｉＯ２ であることが判明し、更にこの構造体について研究を進めたところ、電気的特性に極めた特異的な性格のあることを見い出し本発明に至ったものである。
【課題を解決するための手段】
【０００４】
又本発明酸化鉄と酸化チタンの複合酸化物は、微粒子に粉砕された酸化鉄と酸化チタンとを顆粒状に造粒し、該顆粒状体を１１１０℃〜１５００℃の範囲で高温に約１．５〜２．５時間程度保持した後徐冷して再結晶化させて得る複合酸化物である。
【発明の効果】
【０００５】
上記構成に基づいて本発明は、微粒子の再結晶化の過程を踏んでＦｅ２ＴｉＯ５ の疑ブルッカイト構造を呈する酸化物とルチル型に変化したＴｉＯ２ と推定される複合酸化物が得られ、且つ、この酸化物は特異な電気的性格を有することが確認できた。
この電気的性格、例えば、抵抗の温度変化が湿度の影響をに大きく受けることを利用して湿度センサーとしての活用が可能である等、その他広い応用が期待できる。
【発明を実施するための最良の形態】
【０００６】
上述の如く、本発明は、酸化鉄（Ｆｅ２Ｏ３）と、酸化チタン（ＴｉＯ２）との二つの物質を対象とする。
酸化チタンには、アナターゼ型とルチル型とがあり、アナターゼ型は中央のチタンの周囲に酸素が配位した縦に長い長方形の結晶構造で、バンドキャップが３．２３ｅＶのものである。一方、ルチル型は、中央のチタンに酸素が配位し、背の低い密な構造でバンドキャップが３．０２ｅＶである。
酸化鉄は、上記酸化チタンのような光活性は示さないが、ｎ型半導体に属し、鉄系触媒として触媒機能に優れた物質である。
【０００７】
この両者を、微粒子に粉砕し、例えば、ボールミルに投入する等してマイクロメートル単位の微粒子にまで粉砕する。
微粒子とするのは、後述の高温処理において、両者の比表面積を増大させて処理効率を向上させると共に表面特性の変化を狙いとするものであり、両者が０．５〜３μｍ程度の微粒子となって混合される。
【０００８】
次いで、この微粒子を顆粒状の粒子に造粒し、その手段は、例えば、噴霧乾燥システムによる。
噴霧乾燥システムは、酢酸ビニル等の有機溶剤を噴霧させて原微粒子を凝集させる一方で、これを乾燥雰囲気に置き、その乾燥過程にあって微粒子を顆粒状に造粒させるシステムをいう。
これによって、上記微粒子は、１０〜３００μｍ程度の顆粒状に形成される。
【０００９】
上記粒子は、顆粒状のままであっても良いが、取扱を容易化するためペレット化させても良く、例えば、直径７ｍｍ×高さ９ｍｍの中に直径２ｍｍの孔が空いた円筒形とすることができる。このとき、ペレット化のために加圧するが、中空状を維持する状態に圧接する。
【００１０】
上記ペレット化した造粒体又は顆粒状のままのものを高温処理する。
高温処理とは、約１１１０℃〜１５００℃の範囲、望ましくは１３２０℃の温度で約２時間程度保持することをいい、この高温に保持した後、自然冷却して再結晶化し、新たな複合酸化物の生成を促す。
【００１１】
その再結晶化作用によって得た化合物の構造式を、Ｘ線回析にかけて求めたところ、以下の如き結果を得た。
即ち、化合物の試料をＸ線回析したチャート図を示したのが図１で、■印の部位に鋭いピークが描かれ、これを検討するとＦｅ２ＴｉＯ５ が該当した。又、●印の部位にピークが描かれ、これはルチル型のＴｉＯ２ が該当した。
この結果、上記二つの物質の混合物を高温処理して得られた再結晶化物は、鉄のチタンとの複合酸化物であるＦｅ２ＴｉＯ５ とルチル型のＴｉＯ２と推定される。
【００１２】
又、この複合酸化物の電子顕微鏡写真（ＳＥＭ）で表面観察したのが図２、図３で、この結果顆粒状サンプルには粒子の内部に空洞が存する中空構造が確認された。
【００１３】
次いで、上記再結晶化物に対し、ＩＣＺメータによりインピーダンス、キャパシタンス等の温度特性を測定し、電気的性質を検討した。
抵抗の温度特性に関しては、図７に示す如くで、室温での抵抗値は約６９ｋΩで、これを抵抗率に換算すると約３＊１０２ Ω・ｍ程度であり、半導体の領域と捉えられる。又、抵抗の温度変化を見ても温度の上昇と伴に抵抗値が低下しており、半導体的性質をもっていることが判明した。そして、室温付近で曲線の勾配が小さいのは、後述の図６のｔａｎδの温度変化を考慮すると吸湿が原因と推定される。
【００１４】
次いで、比誘電率とｔａｎδの温度特性は、図５，６の如くで、比誘電率は測定したキャパシタンスから計算したもので、室温での静電容量、ｔａｎδ等は下表図４に示した通りである。温度上昇と共に比誘電率が増大し、特に１０ｋＨｚの周波数ではその傾向が大であった。又、周波数による誘電分極が大きく、又、誘電損失が非常に大きいものであった。この結果、上記再結晶化物の等価回路を推定すると抵抗とコンデンサの並列接続と考えられる。
【実施例１】
【００１５】
酸化鉄（Ｆｅ２Ｏ３）４．８ｋｇと、酸化チタン（ＴｉＯ２）４．２ｋｇとを、ボールミルに投入し、２４時間粉砕した。酸化チタンは、アナターゼ型のものとした。この結果、０．５〜３μｍ程度の微粒子となって両者が混合した。これを造粒、乾燥装置（日本車輌製造（株）アトマイザー）に掛け、酢酸ビニルを有機剤としてスプレーし、乾燥雰囲気下で造粒し、１０〜３００μｍの顆粒体とした。
これを成形機で、直径１０ｍｍ×高さ１２ｍｍの中に直径３ｍｍの孔が空いた円筒形のペレットに成形した。これを加熱機に掛けて、約１３２０℃で２時間保持した後、自然冷却し、直径７ｍｍ×高さ９ｍｍの中に直径２ｍｍの孔が空いた円筒形のペレットを得た。
その結果、Ｘ線回析機によっては、図１に示す如きＦｅ２ＴｉＯ５ の疑ブルッカイト構造物と、ルチル型のＴｉＯ２ の化合物が得られた。その電気特性は、図４〜図７に示す通りであった。
【図面の簡単な説明】
【００１６】
【図１】Ｘ線回析チャート図。
【図２】電子顕微鏡ＳＥ図。
【図３】電子顕微鏡ＳＥ図。
【図４】周波数と静電容量、比誘電率とｔａｎδの誘電的特定の表図。
【図５】電気特性の比誘電率の温度変化を示すグラフ。
【図６】電気特性のｔａｎδの温度変化を示すグラフ。
【図７】電気特性の抵抗の温度変化を示すグラフ。
【図１】
2007277090.tif 000003
【図２】
2007277090.tif 000004
【図３】
2007277090.tif 000005
【図４】
2007277090.tif 000006
【図５】
2007277090.tif 000007
【図６】
2007277090.tif 000008
【図７】
2007277090.tif 000009